바인더 고분자 로서 폴리 비닐리덴 플 루오 라이드 ( PVDF ) 18 중량 부 , 가교 성 고분자 로 폴리 비닐리덴 플 루오 라이드 - 클로 로 트리플 루 오로 에틸렌 - 그 라프트 -( 메틸 메타 아크릴 레이트 - 2 - 이 소시아 네 이토 에틸 아크릴 레이트 ) ( PVDF - CTFE ) - graft -( methyl methacrylate - r - 2 - isocyanatoethyl acrylate ) 1 중량 부 와 에틸 아크릴 레이트 - 아크릴로니트릴 - 디 메틸 아크릴아미드 - 아크릴산 - 4 - 히드록시 부틸 아크릴 레이트 코 폴리머 ( Ethyl acrylate - r - acrylonitrile - r - dimethylacrylamide - r - acrylic acid - r - 4 - hydroxybutyl acrylate copolymer ) 1 중량 부를 용매 인 아세톤 93 중량 부 에 첨가 하 여 60 ℃ 에서 약 3 시간 교반 하 여 바인더 고분자 용액 을 준비 하 였 다 . 평균 입경 500 nm 알루미나 ( Al 2 O 3 ) 입자 78 중량 부 와 바인더 고분자 로서 시아노 에틸 플 루 란 2 중량 부를 아세톤 75 중량 부 에 첨가 하 고 분산 하 여 분 산물 을 얻 은 후 , 이 분 산물 을 고분자 용액 과 교반 하 여 다공성 코팅 층 용 슬러리 를 제조 하 였 다 .